(57)【要約】【課題】  両面出力が可能であり、出力前に予めミシン目が入っているため、出力後所望の形状に容易に切り取ることができ、しかも、表（おもて）面出力時にプリンターの分離爪、送りロールによる押し傷が出力面の裏面に入ることがなく、さらに鉛筆などによる筆記性に優れ、画像部の耐久性があり、ＰＯＰ、会員証、棚札を作成するのに適した電子写真用転写シートを提供する。【解決手段】  紙基材または熱可塑性樹脂基材からなる芯材層（Ｃ）と、その一面上に、熱可塑性フィルム層（Ｂ１）と、バインダー樹脂に対する質量部数比率（顔料質量部数／樹脂質量部数）が（５／５）〜（９／１）で顔料を含有する受像層（Ａ１）とを順次積層したシート状構造を有し、前記シート状構造は切り取り線加工が施されていることを特徴とするものである。【選択図】    なし【特許請求の範囲】
【請求項１】
紙基材または熱可塑性樹脂基材からなる芯材層（Ｃ）と、その一面上に、熱可塑性フィルム層（Ｂ１）と、バインダー樹脂に対する質量部数比率（顔料質量部数／樹脂質量部数）が（５／５）〜（９／１）で顔料を含有する受像層（Ａ１）とを順次積層したシート状構造を有し、前記シート状構造は切り取り線加工が施されていることを特徴とする電子写真用転写シート。
【請求項２】
前記切り取り線加工によるミシン目部分が、ＪＩＳ  Ｐ  ８１１４付属書１に規定される「連続伝票のミシン目強さの試験方法」で定義される引張り強度２０〜８０Ｎ／１５ｍｍである請求項１記載の電子写真用転写シート。
【請求項３】
前記ミシン目の、孔の長さが２５０〜４５０μｍ、かつ孔の幅が５０〜２５０μｍである請求項２記載の電子写真用転写シート。
【請求項４】
隣り合うミシン目の孔と孔の間隔が１００〜２００μｍである請求項２または３記載の電子写真用転写シート。
【請求項５】
前記ミシン目の、｛孔の長さ／（孔の長さ＋孔の間隔）｝比率が、０．６〜０．８である請求項２〜４記載の電子写真用転写シート。
【請求項６】
前記芯材層（Ｃ）の他の一面上に、熱可塑性フィルム層（Ｂ２）および受像層（Ａ２）を順次積層したものである請求項１〜５記載の電子写真用転写シート。
【発明の詳細な説明】
【技術分野】
【０００１】
本発明は、電子写真用転写シートに関する。より具体的には、本発明は、耐久性に優れ、しかも、メンバーズカード、棚札、ＰＯＰ、値札などの好みの形状や大きさに切り取りやすくするために、予めミシン目による切り取り線の入った電子写真用転写シートに関する。
【背景技術】
【０００２】
フルカラーの電子写真方式のプリンターが、高速化、安価、小型化、高画質化していくに従い、顧客のニーズも多様化してきている。その一つとして、即時作製、簡易作製、少量作製等が可能という電子写真方式の特徴を生かして、メンバーズカード、棚札、ＰＯＰ、値札などの印刷物を作成するニーズが高まっている。
【０００３】
しかしながら、これらの印刷物は、多くの場合、予め所定の絵柄・画像を印刷した用紙を電子写真方式により印刷後、断裁加工を行う必要があるにもかかわらず、断裁の工程は、必ずしも即時作製、簡易作製、少量作製等のニーズに十分に応え得るものではなかった。
【０００４】
ところで、電子写真方式での印刷物で、より耐水性、耐久性が求められる用途に対して、紙基材または熱可塑性ポリエステル樹脂フィルムからなる芯材層に、熱可塑性フィルム層を接着・積層した電子写真用転写シートは、特開２００２−２５８５０９号公報（特許文献１）、特開２００６−０５８４０３公報（特許文献２）、特開２００７−０３３８７１公報（特許文献３）に開示されている。また、紙基材または熱可塑性ポリエステル樹脂フィルムからなる芯材層に、熱可塑性フィルム層を接着・積層し、さらにその表層にトナー受像層を有した電子写真用転写シートは、特開２００１−３３７４７８号公報（特許文献４）、特開２００４−２５２４３８号公報（特許文献５）などに開示されている。しかしながら、いずれも、優れた耐久性、耐水性を有する電子写真用転写シートとしては、十分な実用性を有しているとしても、断裁工程についての提案は、顧客のニーズに十分に応え得るものではなかった。
【０００５】
大サイズの用紙から、名刺やハガキ等小サイズのプリントを作製するために、プリント後の裁断を容易にする方法として、予めミシン目加工を施した用紙にプリントし、プリント後に所望のサイズに切り離すことが行われている。その公知の技術をしては、特開２００２−２２９２４３公報（特許文献６）に、少なくとも、支持体の少なくとも片面に、１層または２層以上の樹脂層が設けられて構成される電子写真用受像材料であって、該電子写真用受像材料を少なくとも裁断加工または折り曲げ加工することにより立体構造物を形成し得る、切り取り線加工および／または折り曲げ線加工が施されてなることを特徴とする電子写真用受像材料が提案されている。しかしながら前記の主として樹脂成分からなる受像層を用紙の両面にもうけた場合、メンバーズカードやＰＯＰなど両面印刷が求められる用途には、プリンター機種によっては、表面を印刷中にプリンター内部の用紙を走行させるための送り歯車や定着ロールから用紙をはがしやすくするための分離爪により裏面の受像層（樹脂層）に美観を損ねるレベルのキズが入る場合があり、実用上、主として樹脂からなるトナー受像層は、用紙の片面にしか設けることができなかった。またトナー受像層が、主として樹脂層からなるとメンバーズカード、病院診察券など鉛筆、水性ペンなどでの筆記性が求められる用途にも必ずしも適していない場合があった。
【０００６】
さらに、特開２００２−２２９２４３公報（特許文献６）、予め入れておく切り取り線をプリントの際に用紙搬送経路の途中で曲げの力が用紙にかかったときに、ミシン目の部分に力が集中して破断し、ジャミングを起こしてしまう等の問題があった。また一方、ミシン目を短く、ミシン目同士の間隔を広げることで、用紙搬送時の破断を生じにくくする、裁断が困難であり、あるいはきれいに裁断できなくなってしまうという問題があり、その解決手段として、ミシン目の孔の幅、長さ、隣り合う孔の間隔について、それぞれ、孔の幅が、１５〜２６０μｍの範囲、長さが５０〜１０００μｍの範囲、隣あう孔同士の間隔が３０〜６００μｍが好ましいとされているが、受像層の組成による違いにより、主として顔料からなる受像層の場合には、この範囲に含まれるミシン目加工条件であっても、場合によっては、プリンターでジャミングを発生させ場合があったり、切り離しが容易ではない場合があったりする場合があった。
【０００７】
【特許文献１】特開２００２−２５８５０９号公報
【特許文献２】特開２００６−０５８４０３号公報
【特許文献３】特開２００７−０３３８７１号公報
【特許文献４】特開２００１−３３７４７８号公報
【特許文献５】特開２００４−２５２４３８号公報
【特許文献６】特開２００２−２２９２４３号公報
【発明の開示】
【発明が解決しようとする課題】
【０００８】
本発明の課題は、両面出力が可能であり、出力前に予めミシン目が入っているため、出力後所望の形状に容易に切り取ることができ、しかも、表（おもて）面出力時にプリンターの分離爪、送りロールによる押し傷が出力面の裏面に入ることがなく、さらに鉛筆などによる筆記性に優れ、画像部の耐久性があり、ＰＯＰ、会員証、棚札を作成するのに適した電子写真用転写シートを提供することにある。
【課題を解決するための手段】
【０００９】
本発明に係る電子写真用転写シートは、紙基材または熱可塑性樹脂基材からなる芯材層（Ｃ）と、その一面上に、熱可塑性フィルム層（Ｂ１）と、バインダー樹脂に対する質量部数比率（顔料質量部数／樹脂質量部数）が（５／５）〜（９／１）で顔料を含有する受像層（Ａ１）とを順次積層したシート状構造を有し、前記シート状構造は切り取り線加工が施されていることを特徴とするものである。
【００１０】
前記切り取り線加工によるミシン目部分が、ＪＩＳ  Ｐ  ８１１４付属書１に規定される「連続伝票のミシン目強さの試験方法」で定義される引張り強度２０〜８０Ｎ／１５ｍｍであることが好ましく、前記ミシン目の、孔の長さが２５０〜４５０μｍ、かつ孔の幅が５０〜２５０μｍであることがより好ましい。
【００１１】
隣り合うミシン目の孔と孔の間隔が１００〜２００μｍであることが好ましく、前記ミシン目の、｛孔の長さ／（孔の長さ＋孔の間隔）｝比率が、０．６〜０．８であることがより好ましい。また前記芯材層（Ｃ）の他の一面上に、熱可塑性フィルム層（Ｂ２）および受像層（Ａ２）を順次積層したものであることが好ましい。
【発明の効果】
【００１２】
本発明に係る電子写真用転写シートは、両面出力が可能であり、出力前に予めミシン目が入っているため、出力後所望の形状に容易に切り取ることができ、しかも、表（おもて）面出力時にプリンターの分離爪、送りロールによる押し傷が出力面の裏面に入ることがなく、さらに鉛筆などによる筆記性に優れ、画像部の耐久性があり、ＰＯＰ、会員証、棚札を作成するのに適するものが得られる。
【発明を実施するための最良の形態】
【００１３】
以下に本発明の好適な態様を詳細に説明する。
（Ａ）受像層
本発明の受像層（Ａ１）および／または受像層（Ａ２）は、モース硬度２〜８の無機顔料、及びＡＳＴＭ  Ｄ  １５２５にて測定されたビカット軟化点が７０℃以上、好ましくは１００℃以上の有機顔料から選ばれた少なくとも１種の顔料を含有する。
【００１４】
無機顔料は、モース硬度が２〜８、好ましくは２〜６のものである。例として石膏、岩塩、カオリン、雲母、大理石、炭酸カルシウム、蛍石、アパタイト、クレーなどを挙げることができる。モース硬度が２未満の無機顔料では、搬送傷防止効果が得られないことがある。モース硬度が８を超えると、印刷中にプリンターの感光体、転写ベルト、定着ロールなどの部材を傷める可能性あり、好ましくない。一方、有機顔料の場合は、ＡＳＴＭ  Ｄ  １５２５に基づき測定されたビカット軟化点が７０℃以上、好ましくは１００℃以上のものから選ばれる。ビカット軟化点が、７０℃未満の場合は、定着ロールにおいて熱履歴を受けたときに有機顔料自体が熱変形しやすくなるため、搬送傷の防止効果が低下することがある。本発明に好ましい有機顔料の例としては、ナイロン−６、ナイロン−１２等のポリアミド系樹脂類、ポリアセタール、ポリカーボネート、ポリフェニレンオキサイドポリサルフォン、ポリフェニルサルファイド、ポリアリルサルフォン、ポリアリレート、ポリフェニレンエーテル、ポリエーテルサルフォン、ポリエーテルケトン、ポリイミド、フェノール樹脂、ポリエステル樹脂などが挙げられる。これら有機および無機顔料の中でもコストならびに白色度の観点から、炭酸カルシウムまたはポリアミド系樹脂類のような顔料が、特に好ましい。
【００１５】
有機顔料または無機顔料の粒径が、０．１〜１０μｍであることが好ましい。粒径が０．１μｍ未満の場合には、搬送傷を防止する効果が十分でないことがある。また１０μｍより大きい場合、電子写真用転写シートの表面がざらつき、質感が低下するため好ましくない。なお、顔料の形状については特に制限が無いが、球状、紡錘状、扁平状などが例示される。
【００１６】
本発明の受像層中の顔料の含有量は、顔料が５ｇ／ｍ２以上含有している通常の印刷用塗工層と比較し、少量で搬送傷防止効果が発現する。具体的に０．１〜２ｇ／ｍ２が好ましく、０．３〜１ｇ／ｍ２がより好ましい。前記含有量が、０．１ｇ／ｍ２未満のときは、搬送傷防止効果が発現しにくくなり、２ｇ／ｍ２を超えると、表面がざらつき、質感が低下するため好ましくない。
【００１７】
バインダー樹脂は、例えばポリエステル樹脂、ポルアミド樹脂、フェノール樹脂、エポキシ樹脂、アミノ樹脂、ポリウレタン樹脂、ポリカーボネート樹脂、酢酸ビニル樹脂、塩化ビニル樹脂、塩化ビニル−酢酸ビニル共重合体、スチレン樹脂、スチレン−アクリル酸エステル共重合体、スチレン−メタクリル酸エステル共重合体、アクリル酸エステル樹脂、メタクリル酸エステル樹脂、エチレン−酢酸ビニル共重合体、スチレン−醋酸ビニル共重合体、アルキッド樹脂、塩化ゴム、ブチラール樹脂、塩化ビニリデン樹脂、塩素化オレフィン樹脂、アルキッドフェノール樹脂、スチレン−アクリルニトリル共重合体等の１種またはそれ以上の中から選ぶことができる。熱可塑性フィルムへの接着性強化のための添加樹脂としてはポリアミド樹脂、ポリエステル樹脂、ポリウレタン樹脂等のバインダー樹脂が好ましい。バインダー樹脂の配合量は、（顔料／バインダー樹脂）の質量部数比率として（５／５）〜（９／１）が好ましく、より好ましくは、（６／４）〜（８／２）である。顔料比率の少ない質量部数比率が（５／５）未満の場合は、筆記性が低下するので好ましくない。一方、顔料比率の多い質量部数比率が（９／１）を越える場合は、顔料を熱可塑性フィルムへ接着することが出来なくなり、好ましくない。
【００１８】
受像層に、安定剤を添加する場合は、通常０．００１〜１質量％の範囲内で添加する。具体的には立体障害フェノール系、リン系、アミン系の安定剤を使用することができる。光安定剤を添加する場合は、通常０．００１〜１質量％の範囲内で添加する。具体的には立体障害アミン系、ベンゾトリアゾール系、ベンゾフェノン系の光安定剤等を使用することができる。分散剤や滑剤は、顔料を分散させる目的で使用することもでき、その添加量は通常０．０１〜４質量％の範囲内である。具体的にはシランカップリング剤、オレイン酸やステアリン酸等の高級脂肪酸、金属石鹸、ポリアクリル酸、ポリメタクリル酸及びこれらの塩等を使用することができる。これらは、表面電気抵抗を調整する目的で、品質を損なわない範囲で添加することも可能である。
【００１９】
（Ｂ）熱可塑性フィルム層（Ｂ１またはＢ２）
本発明で熱可塑性フィルム層に使用する熱可塑性フィルムとしては、例えば高密度ポリエチレンや中密度ポリエチレン等のエチレン系樹脂、プロピレン系樹脂、ポリメチル−１−ペンテン、エチレン−環状オレフィン共重合体等のポリオレフィン系樹脂、ナイロン−６、ナイロン−６，６等のポリアミド系樹脂、ポリエチレンテレフタレートやその共重合体、ポリブチレンテレフタレートやその共重合体、脂肪族ポリエステル等の熱可塑性ポリエステル系樹脂、ポリカーボネート、アタクティックポリスチレン、シンジオタクティックポリスチレン等が挙げることができる。なかでもポリオレフィン系樹脂を用いることが好ましい。
【００２０】
前記ポリオレフィン系樹脂のなかでは、耐薬品性及びコストの面からプロピレン系樹脂を用いることが好ましい。プロピレン系樹脂としては、プロピレンを単独重合させたアイソタクティック重合体やシンジオタクティック重合体等がある。またエチレン、１−ブテン、１−ヘキセン、４−メチル−１−ペンテン等のα−オレフィンとプロピレンとを共重合させた、様々な立体規則性を有するプロピレンを主成分とする共重合体を使用することもできる。このような共重合体は２元系でも、３元系以上の多元系でも良く、またランダム共重合体でもブロック共重合体でも良い。プロピレン系樹脂には、プロピレン単独重合体よりも融点が低い樹脂を２〜２５質量％配合して使用することが好ましい。そのような融点が低い樹脂として、高密度または低密度のポリエチレンが例示される。熱可塑性フィルム層には、上記のポロオレフィン系樹脂のなかから１種を選択して単独で使用しても良いし、２種以上を選択して組み合わせて使用しても良い。
【００２１】
前記熱可塑性樹脂には、必要に応じて無機フィラー、有機フィラー、安定剤、光安定剤、分散剤、滑剤等を添加することができる。無機フィラーを添加する場合には、粒径０．０１〜５μｍのものが好ましく使用される。具体的には、炭酸カルシウム、焼成クレー、シリカ、タルク、酸化チタン、硫酸バリウム、アルミナ等を使用することができる。有機フィラーを添加する場合は、主成分である熱可塑性樹脂とは異なる種類の樹脂を選択することが好ましい。例えば熱可塑性樹脂がポリオレフィン系樹脂の場合には、有機フィラーとしてポリエチレンテレフタレート、ポリブチレンテレフタレート、ポリカーボネート、ナイロン−６、ナイロン−６，６、環状オレフィン、ポリスチレン、ポリメタクリレート等の重合体であって、ポリオレフィン系樹脂の融点より、高い融点ないしはガラス転移温度を持つ重合体を使用することができる。無機フィラー及び／または有機フィラーを添加する場合は、好ましくは３〜５０質量％の範囲内で添加する。
【００２２】
安定剤を添加する場合は、通常０．００１〜１質量％の範囲内で添加する。具体的には立体障害フェノール系、リン系、アミン系の安定剤を使用することができる。光安定剤を添加する場合は、通常０．００１〜１質量％の範囲内で添加する。具体的には立体障害アミン系、ベンゾトリアゾール系、ベンゾフェノン系の光安定剤等を使用することができる。分散剤や滑剤は、例えば無機フィラーを分散させる目的で使用する。添加量は通常０．０１〜４質量％の範囲内とする。具体的にはシランカップリング剤、オレイン酸やステアリン酸等の高級脂肪酸、金属石鹸、ポリアクリル酸、ポリメタクリル酸及びこれらの塩等を使用することができる。
【００２３】
熱可塑性フィルムの成形方法は、特に限定されるものではなく、公知の方法のなかから適宜選択して成形することができる。例えばスクリュ−型押出機に接続された単層または多層のＴダイやＩダイを使用して溶融樹脂をシート状に押し出すキャスト成形、カレンダー成形、圧延成形、インフレーション成形方法等を用いて成形することができる。
【００２４】
熱可塑性フィルムは一軸または二軸延伸したものが好ましい。延伸は通常用いられる種々の方法のいずれかによって行うことができる。延伸の温度は、非結晶性樹脂の場合に使用する熱可塑性樹脂のガラス転移温度以上、結晶性樹脂の場合に非結晶部分のガラス転移温度以上から結晶部の融点以下の熱可塑性樹脂に好適な温度範囲で行うことができる。具体的には熱可塑性樹脂の融点より２〜５０℃低い温度が好ましい。延伸方法としては、ロール群の周速差を利用した縦延伸、テンターオーブンを利用した横延伸、テンターオーブンとリニアモーターの組み合わせによる同時２軸延伸等の方法を用いることができる。
【００２５】
延伸倍率は用いる合成樹脂の特性等を考慮して適宜決定する。例えば合成樹脂としてプロピレン単独重合体ないしその共重合体を使用するときには、一方向に延伸するときには２〜１０倍が好ましく、二軸延伸の場合は、面積倍率で１０〜５０倍であることが好ましい。
【００２６】
無機フィラーや有機フィラーを含有する合成樹脂を延伸すれば、内部に微細な空孔を有する多孔性樹脂延伸フィルムを得ることができる。また延伸した熱可塑性フィルムは単層からなるものであっても良いし、多層構造を有するものであっても良い。
【００２７】
熱可塑性フィルムの厚みは、通常、１０〜５０μｍであり、好ましくは２０〜４０μｍである。熱可塑性フィルムの厚みが１０μｍ未満では機械的強度が不十分となり、熱によるカールを十分に防止できないことがあり、一方、厚みが５０μｍを超えると、静電容量の低下によりトナー転写効率が低下し、画像品質が低下することがあり、好ましくない。熱可塑性フィルムの密度は０．５〜０．９ｇ／ｍ３が好ましい。熱可塑性フィルムの密度が０．５ｇ／ｍ３未満では機械的強度が不十分となることがあり、０．９ｇ／ｍ３を超えるとトナーの密着性が低下することがあり、好ましくない。
【００２８】
（Ｃ）芯材層
本発明で用いる芯材層には、セルロースパルプを主成分とする上質紙、コート紙、アート紙、キャスト塗被紙等の紙基材、その少なくとも一方に熱可塑性樹脂層を設けたラミネート紙等の加工紙が好ましく用いられる。また芯材層として、ポリエチレンテレフタレートやその共重合体、ポリブチレンテレフタレートやその共重合体、脂肪族ポリエステル等の熱可塑性ポリエステル系樹脂から製造したフィルム状支持体は、耐熱性があり、表面が平滑で凹凸が小さいために、印画後の画質が良好であるので、好ましく用いられる。
【００２９】
本発明に用いる芯材層の厚みは、特に限定されないが、一般には５０〜２００μｍの厚さである。厚さが５０μｍ未満であると、得られる電子写真用転写シートの機械的強度が不十分となる場合があり、且つ変形に対する反発力が不十分となり、印刷または印字の際に生じる電子写真用転写シートのカールを十分に防止できないことがある。また厚さが２００μｍを超えると、得られた電子写真用転写シートの厚みが過大となり、プリンターの用紙供給部に供給される枚数が減少する不都合や、芯材層の凸凹による画質の低下や転写シートの風合いが劣ることがあり、好ましくない。
【００３０】
本発明では、熱可塑性フィルム層（Ｂ）は芯材層（Ｃ）の片面もしくは両面に接着することが出来る。芯材層（Ｃ）の片面にのみ熱可塑性フィルム（Ｂ）を接着する場合には、芯材層（Ｃ）の接着面と反対面に、合成樹脂層、顔料と接着剤などからなる塗布層を設けてカール防止処理をすることが好ましい。塗布層には、さらに、印刷適性、給排紙適性、ブロッキング防止性を付与することが可能であり、また耐水性、耐油性、防滑性を付与することや、感熱記録、熱転写記録やインクジェット記録などの各種記録適性などを付与することも勿論可能である。
【００３１】
ミシン目加工とは、裁断加工が為される直線状もしくは曲線状の箇所に、断続的に孔が設けられてなる加工であって、ここでいう「孔」とは、貫通孔であっても、非貫通孔であってもかまわない。また、ミシン目を施す手段は、公知のいかなる方法を用いることが可能である。
【００３２】
ＪＩＳ  Ｐ８１１４付属書１に規定される「連続伝票のミシン目強さの試験方法」で定義されるミシン目部分の引張り強度が、２０〜８０Ｎ／１５ｍｍが好ましい。引張り強度が２０Ｎ／１５ｍｍ未満の場合、プリンター出力時にジャミングが発生しやすくなるため好ましくなく、一方、それが８０Ｎ／１５ｍｍを超える場合、鋏、カッターナイフなどの切断器具を用いず手作業のみによる切り離しが困難になることがある。
【００３３】
ミシン目の孔の長さは、２５０〜４５０μｍの範囲が好ましく。２５０μｍ未満の場合は手作業のみによる切り離しが困難になるため好ましくなく、４５０μｍを超える場合は、プリンター出力時にジャミングが発生しやすくなるため好ましくない。
【００３４】
ミシン目の孔の幅が５０〜２５０μｍが好ましい。５０μｍ未満の場合は、手作業のみによる切り離しが困難になるため好ましくなく、２５０μｍを超える場合は、プリンター転写部、電子写真用転写シートへトナーを転写させるときに、孔周辺にて、画像欠陥を生じる虞があるので好ましくない。
【００３５】
ミシン目の孔の長さ／（孔の長さ＋孔の間隔）の比率は、０．６〜０．８が好ましい。０．６未満の場合は、手作業のみによる切り離しが困難になるため好ましくなく、０．８を超える場合は、プリンター出力時にジャミングが発生しやすくなるため好ましくない。
【実施例】
【００３６】
以下に実施例を挙げて本発明をさらに詳細に説明するが、勿論本発明はこれによって限定されるものではない。
【００３７】
実施例１
＜主として無機顔料からなる受像層を有する電子写真用転写シート＞
＜芯材層＞
紙基材として、坪量１５７ｇ／ｍ２の塗工紙（商品名：ＯＫトップコート＋、王子製紙社製）を用いた。
＜熱可塑性フィルム＞
２軸延伸ＰＰフィルム（＃３５）（商品名：ＯＰ  Ｎ−２、東セロ社製、密度０．７２ｇ／ｃｍ３）を用いた。
【００３８】
＜トナー受像層＞  
トナー受像層用塗料の調製（顔料／バインダ樹脂比率＝７０／３０）
無機顔料：炭酸カルシウム微粒子                              ７０質量部
（商品名：ＴＰ−１２１、奥多摩工業社製）
バインダー樹脂：ポリウレタンアイオノマー                    ３０質量部
（商品名：ハイドランＡＰ４０、大日本インキ化学工業社製）
帯電防止剤（商品名：エレクトロストリッパー  Ｆ、花王社製）    ５質量部
分散剤（商品名：アロンＡ−９、東亜合成社製）                  １質量部
固形分濃度が６％になるように配合し、攪拌機を用いて分散を行った。
【００３９】
塗工
前記トナー受像層用塗料をバーコーターで乾燥後の塗布量が０．８ｇ／ｍ２となるように熱可塑性フィルム上に塗布、乾燥し、トナー受像層付き熱可塑性フィルムを得た。
【００４０】
＜電子写真用転写シートの作成＞
前記トナー受像層付き熱可塑性フィルムと、芯材層となる塗工紙を、｛トナー受像層／熱可塑性フィルム／塗工紙／熱可塑性フィルム／トナー受像層｝の構成になるように、ポリウレタン系接着剤（商標：ＡＤ−５９３、東洋モートン社製）を用いて、接着剤塗工量５ｇ／ｍ２で、ドライラミネート方式で接着・積層して電子写真用転写シートを得た。
【００４１】
＜長辺軸ミシン目の形成＞
得られた電子写真用転写シートをＡ４サイズ（短辺２１ｃｍ×長辺２９．７ｃｍ）に断裁し、市販のミシン目加工機によって表１に示す孔長さ、孔と孔の間隔長さ、孔の幅になるように、かつ切り離し後の形状が長辺２１ｃｍ×短辺１４．８５ｃｍの四角形のシートが２枚となる２等分される位置（長辺軸ミシン目）にミシン目加工を行い、ミシン目の入った電子写真用転写シートを得た。
【００４２】
実施例２
＜短辺軸ミシン目の形成＞
実施例１で得られた電子写真用転写シートを、さらに、切り離し後の形状が短辺１０．５ｃｍ×長辺２９．５ｃｍの四角形のシートが２枚となるように２等分される位置（短辺軸ミシン目）にミシン目加工を行い、ミシン目の入った電子写真用転写シートを得た。
【００４３】
実施例３
＜長辺軸／短辺軸ミシン目の形成＞
実施例１で得られたミシン目の入った電子写真用転写シートに、ミシン目にそって切り切り離したあとの形状が、切り離し後の形状が短辺１０．５ｃｍ×長辺１４．８５ｃｍの四角形のシートが４枚となるように位置（長辺軸／短辺軸ミシン目）にミシン目加工を行い、ミシン目の入った電子写真用転写シートを得た。
【００４４】
実施例４
＜主として有機顔料からなる受像層を有する電子写真用転写シート＞
トナー受像層用塗料を、下記のようにＰＭＭＡ樹脂微粒子（商品名：テクポリマー  ＭＢＸ−５、積水化成品工業製）（直径５μｍ）を用いた以外は、実施例１と同様にして電子写真用転写シートを得た。
＜トナー受像層＞  
トナー受像層用塗料の調製（顔料／バインダ樹脂比率＝７０／３０）
ＰＭＭＡ樹脂微粒子（直径５μｍ）                            ７０質量部
（商品名：テクポリマー  ＭＢＸ−５、積水化成品工業製）
バインダー樹脂：ポリウレタンアイオノマー                    ３０質量部
（商品名：ハイドランＡＰ４０、大日本インキ化学工業社製）
帯電防止剤（商品名：エレクトロストリッパー  Ｆ、花王社製）    ５質量部
分散剤（商品名：アロンＡ−９、東亜合成社製）                  １質量部
【００４５】
比較例１
トナー受像層用塗料の調製（顔料／バインダ樹脂比率＝３０／７０）
無機顔料：炭酸カルシウム微粒子                              ３０質量部
（商品名：ＴＰ−１２１、奥多摩工業社製）
バインダー樹脂：ポリウレタンアイオノマー                    ７０質量部
（商品名：ハイドランＡＰ４０、大日本インキ化学工業社製）
帯電防止剤（商品名：エレクトロストリッパー  Ｆ、花王社製）    ５質量部
分散剤（商品名：アロンＡ−９、東亜合成社製）                  １質量部
固形分濃度が６％になるように配合し、市販の攪拌機を用いて分散を行った。
【００４６】
前記トナー受像層用塗料以外、実施例１と同様に電子写真用転写シートの作成し、ミシン目の形成（長辺軸ミシン目）を行った。
【００４７】
比較例２
トナー受像層用塗料の調製（顔料／バインダ樹脂比率＝９５／５）
無機顔料：炭酸カルシウム微粒子                              ９５質量部
（商品名：ＴＰ−１２１、奥多摩工業社製）
バインダー樹脂：ポリウレタンアイオノマー                      ５質量部
（商品名：ハイドランＡＰ４０、大日本インキ化学工業社製）
帯電防止剤（商品名：エレクトロストリッパー  Ｆ、花王社製）    ５質量部
分散剤（商品名：アロンＡ−９、東亜合成社製）                  １質量部
前記トナー受像層用塗料以外、実施例１と同様に電子写真用転写シートを作成した。
【００４８】
比較例３
＜芯材層＞
１５０μｍの上質紙（ＬＢ  ＫＰ／ＮＢＳＰ＝６／４、密度１．０５３ｇ／ｃｍ３）を用いた。
【００４９】
＜熱可塑性フィルム層＞
芯材層の両面に２０μｍ（片面あたり）の中密度ポリエチレン（密度０．９３ｇ／ｃｍ３、融点１２０℃）を用いて押し出しラミネート加工により設けた。
【００５０】
＜トナー受像層＞
（下塗り処理）
市販ゼラチンを固形分濃度が、５％になるように調薬をおこない、バーコーターにて乾燥後片面塗工量０．１ｇ／ｍ２なるように、芯材層に積層された熱可塑性フィルム層両面に塗工したのちコロナ放電処理を行った。
（トナー受像層）
無機顔料：二酸化チタン                        １４質量部
（商品名：タイペークＡ−２２０、石原産業製）      
ポリエステル樹脂                                ８６質量部  
（商品名：タフトンＵ−５、花王製）
メチルエチルケトンにて希釈をおこない。下塗り層の上面にバーコーターにて片面塗工量１０ｇ／ｍ２となる様に両面に塗工した。実施例１と同様にしてミシン目（長辺軸ミシン目）のはいった電子写真用転写シートを作成した。
【００５１】
＜評価＞
ミシン目強度
ＪＩＳ  Ｐ８１１４付属書１に規定される「連続伝票のミシン目強さの試験方法」で定義される方法によってミシン目部分の引張強度を測定した。
【００５２】
断裁適性
ミシン目の入った電子写真用転写シートを、ミシン目を挟むように両手で持ち、ミシン目に沿って、印刷面が表面になるように山折にて完全に折りたたみ、逆面に谷折にて完全に折りたたむ。この作業により、ミシン目が不完全に切断されるものを不良（×）、完全に切断されるものを良好（○）とした。
【００５３】
プリンター走行性
乾式電子写真プリンター（カシオ社製  スピーディアＮ６０００）を使用し、ミシン目を有した電子写真用転写シートを給紙の方向が短辺（２１ｃｍ辺）及び長辺（２９．７ｃｍ辺）それぞれ各１０枚連続印刷を行った。このうち１枚でも、プリンター内部で紙詰まり等の走行不良のあったもの、または印字後にミシン目が外れかかっていた場合は、不良（×）した。前述の問題がない場合は、良好（○）とした。なお、プリンターの印字モードは、厚紙モードとして、Ａ４サイズに画像の大きさを調整したＩＳＯ／ＪＩＳ−ＳＣＩＤ画像（Ｎ３ａ  果物かご）を印刷した。
【００５４】
画質
乾式電子写真プリンター（カシオ社製  スピーディアＮ６０００）での印刷をプリンターの印字モードは、厚紙モードとして、Ａ４サイズに画像の大きさを調整したＩＳＯ／ＪＩＳ−ＳＣＩＤ画像（Ｎ３ａ  果物かご）を印刷したときミシン目周辺などで画像欠陥が発生した場合を不良（×）、画像欠陥が発生しなかった場合を良好（○）とした。
【００５５】
受像層搬送キズ
前記（３）プリンター走行性の評価において、印刷面の反対面（裏面）のトナー受像層表面を観察し、搬送ロールやギアによる押しキズなどの入り具合を目視により評価した。押しキズ等の発生がなければ（○）、押しキズ等が目立つ場合は（×）とした。
【００５６】
鉛筆筆記性
三菱鉛筆製鉛筆（鉛筆硬度：Ｂ）によって、筆記したとき上質紙上への筆記性（かすれおよび筆記部部分の濃度の濃さ）と同等な場合は良好（○）、劣る場合は不良（×）とした。
【００５７】
実施例１〜４および比較例１〜３で作成したミシン目を有する電子写真用転写シートの評価結果を表１〜２に示す。表１に示すように、実施例１〜４で得た電子写真用転写シートは、ミシン目断裁適性、プリンター走行性、画質とも良好である。
【００５８】
一方、表２に示すように、ミシン目強度が、２０Ｎ／ｍｍ未満である比較例３では、プリンター走行性が劣り、ミシン目強度が、８０Ｎ／ｍｍを超える比較例１では、ミシン目の断裁適性が劣る。
【００５９】
【表１】
2009139668.tif 000002
【００６０】
【表２】
2009139668.tif 000003
【産業上の利用可能性】
【００６１】
本発明に係る電子写真用転写シートは、安定したプリンター走行性を有し、ミシン断裁適性を有し画質も良好であるため、耐水性やトナー密着性が優れているのみならず、ＰＯＰ、値札を印刷に適しており、実用上極めて有用であり、その産業界に寄与するところ大である。